(57)【要約】【課題】過酷な環境下で長期間に渡って優れたガスバリア性を発揮させることにある。【解決手段】樹脂基材１１の片面側にアンカーコート層１２と蒸着層１３を順次積層したガスバリア積層フィルムであって、アンカーコート層１２は、ヒドロキシル基（ＯＨ基）とカルボキシル基（ＣＯＯＨ基）とを含有するアクリルポリオールと分子内にイソシアネート基（ＮＣＯ基）を少なくとも２個以上有するイソシアネート化合物との複合物によって形成され、かつ前記アンカーコート層中に、Ａｌ、Ｚｎ、Ｓｎから選ばれる何れか一つの金属化合物を含有させたガスバリア積層フィルムである。【選択図】図１
2014188884.tif 000002
【特許請求の範囲】
【請求項１】
樹脂基材と、この樹脂基材の少なくとも片面側に積層されたアンカーコート層と、このアンカーコート層の表面に積層された蒸着層とを備えたガスバリア積層フィルムであって、
前記アンカーコート層は、ヒドロキシル基（ＯＨ基）とカルボキシル基（ＣＯＯＨ基）とを含有するアクリルポリオールと分子内にイソシアネート基（ＮＣＯ基）を少なくとも２個以上有するイソシアネート化合物との複合物によって形成され、かつ前記アンカーコート層中に、Ａｌ、Ｚｎ、Ｓｎから選ばれる何れか一つの金属化合物を含有することを特徴とするガスバリア積層フィルム。
【請求項２】
前記アンカーコート層を構成する前記ヒドロキシル基（ＯＨ基）と前記カルボキシル基（ＣＯＯＨ基）とを含有する前記アクリルポリオールは、水酸基価が５０ｍｇＫＯＨ／ｇ以上２５０ｍｇＫＯＨ／ｇ以下、酸価が５ｍｇＫＯＨ／ｇ以上５０ｍｇＫＯＨ／ｇ以下であることを特徴とする請求項１に記載のガスバリア積層フィルム。
【請求項３】
前記アンカーコート層を構成する前記アクリルポリオールの前記ヒドロキシル基（ＯＨ基）に対する前記イソシアネート化合物の前記イソシアネート基（ＮＣＯ基）の当量比（ＮＣＯ／ＯＨ）が０．１５〜０．７５であることを特徴とする請求項１又は請求項２に記載のガスバリア積層フィルム。
【請求項４】
前記蒸着層は、金属珪素と二酸化珪素とを含有する蒸着材料を真空蒸着したものであることを特徴とする請求項１ないし請求項３の何れか一項に記載のガスバリア積層フィルム。
【請求項５】
前記蒸着材料は、さらに、Ａｌ、Ｚｎ、Ｓｎ、Ｆｅ、Ｍｎからなる群の中から選ばれる金属又はその酸化物を含有し、
これらＡｌ、Ｚｎ、Ｓｎ、Ｆｅ、Ｍｎからなる群から選ばれる金属は、前記蒸着層中に１ａｔｍ％以上２０ａｔｍ％以下の割合で含有することを特徴とする請求項４に記載のガスバリア積層フィルム。
【請求項６】
請求項１ないし請求項５の何れか一項に記載のガスバリア積層フィルムにおいて、
前記蒸着層の表面にオーバーコート層がさらに積層によって付加され、
前記オーバーコート層は、ヒドロキシル基を有する水溶性高分子、あるいはカルボキシル基を有する水溶性高分子、あるいはヒドロキシル基とカルボキシル基とを含有するアクリルポリオールの何れか一つによって形成されていることを特徴とするガスバリア積層フィルム。
【請求項７】
前記オーバーコート層は、必須成分である前記カルボキシル基を含有するカルボキシル基含有化合物に、ポリアクリル酸もしくはヒドロキシル基とカルボキシル基とを含有するアクリルポリオールの何れか一つが含まれていることを特徴とする請求項６に記載のガスバリア積層フィルム。
【請求項８】
前記オーバーコート層は、分子内にイソシアネート基を少なくとも２個以上有するイソシアネート系化合物を含有することを特徴とする請求項６又は請求項７に記載のガスバリア積層フィルム。
【発明の詳細な説明】
【技術分野】
【０００１】
本発明は、ガスバリア積層フィルムに関する。
【背景技術】
【０００２】
食品、医薬品等の包装に用いられる包装材料は、内容物の変質を防止することが求められている。例えば、食品用包装材料については、タンパク質や油脂等の酸化や変質を抑制し、更に風味や鮮度を保持できることが求められ、また、無菌状態での取扱が必要とされる医薬品用包装材料では、内容物の有効成分の変質を抑制し、その効能が保持されていることが要求される。
【０００３】
内容物が変質する要因としては、主として、包装材料を透過する酸素や水蒸気あるいは内容物と反応するような他のガスによって引き起こされることが多い。そのため、食品や医薬品等の包装に用いられる包装材料は、酸素や水蒸気などのガスを透過させない性質（ガスバリア性）を備えていることが重要である。
【０００４】
また、包装材料は、用途に応じて透明性が要求される。その理由は、包装材料が透明性を有することで、包装の外から内容物の形状や内容物の色などが目視で確認でき、それによって内容物の取り違い防止や、損傷の有無、内容物の変質の有無が開封前にわかることが挙げられる。
【０００５】
一般に、ガスバリア性を備える包装材料としては、フィルム基材上にガスバリア性物質を蒸着したガスバリア積層フィルムが知られている。ガスバリア性物質の蒸着膜は、ガスバリア性を有する他、極めて薄い膜で形成されていることから、透明性も優れている。
【０００６】
ガスバリア性物質としては、主に、一酸化珪素、二酸化珪素等の珪素酸化物（ＳｉＯｘ）、酸化アルミニウム、酸化マグネシウム、酸化スズ等の金属酸化物あるいはこれらの複合酸化物、金属フッ化物等の無機化合物が用いられる。
【０００７】
ガスバリア性物質の蒸着方法としては、真空蒸着法、スパッタ法、イオンプレーティング法、ＣＶＤ（Ｃｈｅｍｉｃａｌ  Ｖａｐｏｒ  Ｄｅｐｏｓｉｔｉｏｎ）法など様々な方法が提案されている。
【０００８】
これらの蒸着方法のうち、生産性の観点から考えれば、高い成膜速度で効率よく生産できる方法が望ましい。一般に高い成膜速度が得られる方法としては真空蒸着法が挙げられ、特にＥＢ（Ｅｌｅｃｔｒｏｎ  Ｂｅａｍ）加熱方式によるものが最適である。
【０００９】
従って、ガスバリア積層フィルムとしては、高速成膜が可能であって生産性が高く、透明性、ガスバリア性などにも優れていることから、フィルム基材に一酸化珪素（ＳｉＯ）や珪素／二酸化珪素（Ｓｉ／ＳｉＯ２）混合材料を蒸着したシリカ系蒸着フィルムや、金属アルミニウムを蒸発させて酸素と反応させてフィルム基材に蒸着したいわゆるアルミナ反応蒸着フィルムが注目されている。
【００１０】
ところが、近年、包装材料に用いられるガスバリア積層フィルムには、より高いガスバリア性が要求されるようになってきている。
【００１１】
また、ガスバリア積層フィルムは、液晶ディスプレイ、有機ＥＬディスプレイなどのフラットパネルディスプレイや太陽電池におけるバックシートやフロントシートなどの用途にも用いられるようになってきた。その結果、このような用途で必要な機能は、より高度なガスバリア性を有する他、長時間の過酷な耐久性試験においてもガスバリア性が低下しないことが求められる。
【００１２】
しかし、以上のような要求にも拘わらず、前述したシリカ系蒸着フィルムやアルミナ反応蒸着フィルムは、ガスバリア性が不充分である。また、ガスバリア性が温度や水分の影響を受けやすく、例えばボイルやレトルト殺菌のような処理を行った際にガスバリア性が著しく低下するなどの問題がある。
【００１３】
そこで、従来、ガスバリア性やその耐熱性、耐水性、耐湿性等を向上させるため、フィルム基材上に形成された蒸着膜の上面に、さらに、ポリビニルアルコール等の水溶性高分子とテトラエトキシシラン等のアルコキシシラン又はその加水分解物とを含有したコーティング液を塗工した後、加熱乾燥させてガスバリア性被膜を設けたガスバリア積層フィルムが提案されている（例えば特許文献１〜２）。
【先行技術文献】
【特許文献】
【００１４】
【特許文献１】特開平７−１６４５９１号公報
【特許文献２】国際公開第２００４／０４８０８１号
【発明の概要】
【発明が解決しようとする課題】
【００１５】
従って、特許文献１、２に記載されたガスバリア性被膜を設けたガスバリア積層フィルムは、ガスバリア性や透明性に優れており、また、ガスバリア性被膜を設けない場合に比べて、ガスバリア性の耐熱性、耐水性、耐湿性等が向上している。
【００１６】
しかし、特許文献１、２に記載のガスバリア積層フィルムは、以上のような種々の効果が得られるものの、未だ改善の余地がある。例えば包装材料用途においては、ボイルやレトルト殺菌のような処理を行った際のガスバリア性の劣化を抑制する効果は充分とはいえない。また、過酷な耐久性試験、例えば８５℃８５％ＲＨ(相対湿度)の条件下で１０００時間以上の高温高湿下で耐久試験を行ったところ、バリア性や密着性に劣化が見られるなどの問題がある。その結果、例えば屋外に設置される太陽電池などの長時間の使用を想定した用途には適用し難い問題がある。
【００１７】
従って、ガスバリア積層フィルムは、用途の拡大に伴って、ボイル、レトルト殺菌、屋外などの過酷な環境下でも長期に渡って優れたガスバリア性を有するものが望まれている。
【００１８】
本発明は、上記事情に鑑みてなされたものであって、過酷な環境下においても長期に渡って優れたガスバリア性を発揮できるガスバリア積層フィルムを提供することを目的とする。
【課題を解決するための手段】
【００１９】
上記課題を解決するために、請求項１に対応する発明は、樹脂基材と、この樹脂基材の少なくとも片面側に積層されたアンカーコート層と、このアンカーコート層の表面側に積層された蒸着層とを備えたガスバリア積層フィルムであって、前記アンカーコート層は、ヒドロキシル基（ＯＨ基）とカルボキシル基（ＣＯＯＨ基）とを含有するアクリルポリオールと分子内にイソシアネート基（ＮＣＯ基）を少なくとも２個以上有するイソシアネート化合物との複合物によって形成され、かつ前記アンカーコート層中に、Ａｌ、Ｚｎ、Ｓｎから選ばれる何れか一つの金属化合物を含有することを特徴とするガスバリア積層フィルムである。
【００２０】
請求項２に対応する発明は、請求項１に対応する発明に記載のガスバリア積層フィルムにおいて、前記アンカーコート層を構成する前記ヒドロキシル基（ＯＨ基）と前記カルボキシル基（ＣＯＯＨ基）とを含有する前記アクリルポリオールは、水酸基価が５０ｍｇＫＯＨ／ｇ以上２５０ｍｇＫＯＨ／ｇ以下、酸価が５ｍｇＫＯＨ／ｇ以上５０ｍｇＫＯＨ／ｇ以下であることを特徴とする。
【００２１】
請求項３に対応する発明は、請求項１又は請求項２に対応する発明に記載のガスバリア積層フィルムにおいて、前記アンカーコート層を構成する前記アクリルポリオールの前記ヒドロキシル基（ＯＨ基）に対する前記イソシアネート化合物の前記イソシアネート基（ＮＣＯ基）の当量比（ＮＣＯ／ＯＨ）が０．１５〜０．７５であることを特徴とする。
【００２２】
請求項４に対応する発明は、請求項１ないし請求項３の何れか一項に対応する発明に記載のガスバリア積層フィルムにおいて、前記蒸着層は、金属珪素と二酸化珪素とを含有する蒸着材料を真空蒸着したものであることを特徴とする。
【００２３】
請求項５に対応する発明は、請求項４に対応する発明に記載のガスバリア積層フィルムにおいて、前記蒸着材料は、さらに、Ａｌ、Ｚｎ、Ｓｎ、Ｆｅ、Ｍｎからなる群の中から選ばれる金属又はその酸化物を含有し、これらＡｌ、Ｚｎ、Ｓｎ、Ｆｅ、Ｍｎからなる群から選ばれる金属は、前記蒸着層中に１ａｔｍ％以上２０ａｔｍ％以下の割合で含有することを特徴とする。
【００２４】
また、請求項６に対応する発明は、請求項１ないし請求項５の何れか一項に対応する発明に記載のガスバリア積層フィルムにおいて、前記蒸着層の表面にオーバーコート層がさらに積層によって付加され、このオーバーコート層は、ヒドロキシル基を有する水溶性高分子、あるいはカルボキシル基を有する水溶性高分子、あるいはヒドロキシル基とカルボキシル基とを含有するアクリルポリオールの何れか一つによって形成されていることを特徴とする。
【００２５】
さらに、請求項７に対応する発明は、請求項６に対応する発明に記載のガスバリア積層フィルムにおいて、前記オーバーコート層は、必須成分である前記カルボキシル基を含有するカルボキシル基含有化合物に、ポリアクリル酸もしくはヒドロキシル基とカルボキシル基とを含有するアクリルポリオールの何れか一つが含まれていることを特徴とする。
【００２６】
さらに、請求項８に対応する発明は、請求項６又は請求項７に対応する発明に記載のガスバリア積層フィルムにおいて、前記オーバーコート層は、分子内にイソシアネート基を少なくとも２個以上有するイソシアネート系化合物を含有することを特徴とする。
【発明の効果】
【００２７】
本発明によれば、過酷な環境下においても長期に渡って優れたガスバリア性を発揮でき、ガスバリア性の耐熱性、耐水性、耐湿性等も向上させ得るガスバリア積層フィルムを提供できる。
【図面の簡単な説明】
【００２８】
【図１】本発明に係るガスバリア積層フィルムの一実施の形態を示す断面図。
【図２】本発明に係るガスバリア積層フィルムの他の実施の形態を示す断面図。
【図３】本発明に係るガスバリア積層フィルムのさらに他の実施の形態を示す断面図。
【発明を実施するための形態】
【００２９】
以下、本発明の実施の形態について図面を参照して説明する。  
図１は本発明に係るガスバリア積層フィルムの一実施の形態を示す断面図である。
【００３０】
ガスバリア積層フィルム１０は、樹脂基材１１とアンカーコート層１２と蒸着層１３とからなり、フィルム状の樹脂基材１１の片面には、アンカーコート層１２と蒸着層１３とが順次積層された構成である。なお、本発明に係るガスバリア積層フィルムとしては、より高い水蒸気バリア性を達成するために、樹脂基材１１の両面にそれぞれアンカーコート層１２と蒸着層１３とが順次積層された構成であってもよい。
【００３１】
樹脂基材１１としては、例えば、ポリエチレンテレフタレート（ＰＥＴ）、ポリエチレンナフタレート（ＰＥＮ）などのポリエステルフィルム、ポリエチレン、ポリプロピレンなどのポリオレフィンフィルム、ポリエーテルスルフォン（ＰＥＳ）、ポリスチレンフィルム、ポリアミドフィルム、ポリ塩化ビニルフィルム、ポリカーボネートフィルム、ポリアクリルニトリルフィルム、ポリイミドフィルム、ポリ乳酸などの生分解性プラスチックフィルムなどが挙げられる。
【００３２】
樹脂基材１１には、帯電防止剤、紫外線吸収剤、可塑剤、滑剤、着色剤等の公知の添加剤を含有してもよい。また、樹脂基材１１の厚みは、特に制限を設けないが、実用上６μｍ以上２００μｍ以下程度がよく、好ましくは１２μｍ以上１２５μｍ以下、さらに好ましくは１２μｍ以上５０μｍ以下がよい。
【００３３】
また、樹脂基材１１の他の層(アンカーコート層１２,蒸着層１３)を積層する側の表面には、密着性を高めるために、コロナ処理、プラズマ処理、フレーム処理などの物理的処理や、酸やアルカリによる薬液処理などの化学的処理を施してもよい。
【００３４】
次に、アンカーコート層１２について詳しく説明する。  
アンカーコート層１２は、樹脂基材１１上に設けられ、樹脂基材１１と蒸着層１３との密着性を高め、ボイル殺菌やレトルト殺菌などの各種殺菌処理や、長期の屋外設置による蒸着層の剥離発生を防止するために設けられる。
【００３５】
アンカーコート層１２は、ヒドロキシル基とカルボキシル基を含有するアクリルポリオールとイソシアネート系化合物との複合物を用いて形成され、アンカーコート層１２中には、Ａｌ、Ｚｎ、Ｓｎから選ばれるいずれかの金属化合物が含有されることにより、樹脂基材１１と蒸着層１３との密着性を高めることができる。
【００３６】
アクリルポリオールとは、（メタ）アクリル酸誘導体モノマーを重合させて得られる高分子化合物、又は（メタ）アクリル酸誘導体モノマーとその他のモノマーとを共重合させて得られる高分子化合物などのうち、末端と側鎖とにヒドロキシル基を有するもので、イソシアネート系化合物のイソシアネート基と反応するものである。
【００３７】
末端と側鎖とにヒドロキシル基を有する（メタ）アクリル酸誘導体モノマーとしては、例えば、ヒドロキシエチル（メタ）アクリレート、ヒドロキシブチル（メタ）アクリレートなどがある。
【００３８】
末端と側鎖とにヒドロキシル基を有する（メタ）アクリル酸誘導体モノマーと共重合可能なその他のモノマーとしては、例えば、メチル（メタ）アクリレート、エチル（メタ）アクリレート、ｎ−ブチル（メタ）アクリレート、ｔ−ブチル（メタ）アクリレートなどの側鎖にアルキル基を有する（メタ）アクリル酸誘導体モノマー、（メタ）アクリル酸などの側鎖にカルボキシル基を有する（メタ）アクリル酸誘導体モノマー、ベンジル（メタ）アクリレート、シクロヘキシル（メタ）アクリレートなどの側鎖に芳香環や環状構造を有する（メタ）アクリル酸誘導体モノマーがある。（メタ）アクリル酸誘導体モノマー以外では、スチレンモノマー、シクロヘキシルマレイミドモノマー、フェニルマレイミドモノマーなどがある。上記のその他のモノマーは、それ自身が末端と側鎖とにヒドロキシル基を有していてもよい。
【００３９】
アクリルポリオールは、特に（メタ）アクリル酸などの側鎖にカルボキシル基を有する（メタ）アクリル酸誘導体モノマーを重合させて得られる高分子化合物であることが好ましい。カルボキシル基を有するモノマーを重合させて得られるアクリルポリオールとイソシアネート系化合物との複合物を用いてアンカーコート層１２を形成することにより、より高い水蒸気バリア性を有するガスバリア積層フィルムを得ることができる。
【００４０】
カルボキシル基を有するアクリルポリオールは、側鎖のカルボキシル基と含まれる金属イオンとがイオン架橋を形成することから、アンカーコート層の耐久性がより一層高まるとともに、蒸着層１３との密着性が高まることから、より高いバリア性を発現できるガスバリア積層フィルムを提供できる。
【００４１】
アンカーコート層１２を構成するヒドロキシル基とカルボキシル基を含有するアクリルポリオールについては、水酸（ＯＨ）基価が５０ｍｇＫＯＨ／ｇ以上２５０ｍｇＫＯＨ／ｇ以下、酸価が５ｍｇＫＯＨ／ｇ以上５０ｍｇＫＯＨ／ｇ以下であることが望ましい。水酸基価が５０ｍｇＫＯＨ／ｇよりも小さいと、イソシアネート系硬化剤との反応量が少なく、密着力が十分発現しない。２５０ｍｇＫＯＨ／ｇを超えると、イソシアネート系化合物との反応量が多くなり過ぎてアンカーコート層１２の膜収縮が大きくなり、蒸着層１３がきれいに積層されず、十分なバリア性を示さない。酸価が５ｍｇＫＯＨ／ｇよりも小さいと、蒸着層１３の金属イオンとカルボキシル基との反応量が少なく、密着力が十分発現しない。５０ｍｇＫＯＨ／ｇを超えると、蒸着層１３の金属イオンとカルボキシル基との反応量が多くなり過ぎてアンカーコート層１２の膜収縮が大きくなり、蒸着層１３がきれいに積層されず、十分なバリア性を示さない。
【００４２】
ここで、水酸基価（ｍｇＫＯＨ／ｇ）とは、アクリルポリオール中のヒドロキシル基量の指標であり、アクリルポリオール１ｇ中のヒドロキシル基をアセチル化するために必要な水酸化カリウムのｍｇ数を示す。また、酸価（ｍｇＫＯＨ／ｇ）とは、アクリルポリオール中のカルボキシル基量の指標であり、アクリルポリオール１ｇ中のカルボキシル基を中和するために必要な水酸化カリウムのｍｇ数を示す。
【００４３】
アクリルポリオールの重量平均分子量は特に規定しないが、具体的には、３０００以上２０００００以下、好ましくは５０００以上１０００００以下、さらに好ましくは５０００以上４００００以下である。
【００４４】
イソシアネート系化合物とは、その分子中に２個以上のイソシアネート基を有するものである。例えば、モノマー系イソシアネートとして、トリレンジイソシアネート（ＴＤＩ）、ジフェニルメタンジイソシアネート（ＭＤＩ）、キシレンジイソシアネート（ＸＤＩ）、テトラメチルキシリレンジイソシアネート（ＴＭＸＤＩ）などの芳香族系イソシアネート、ヘキサメチレンジイソシアネート（ＨＤＩ）、ビスイソシアネートメチルシクロヘキサン（Ｈ６ＸＤＩ）、イソホロンジイソシアネート（ＩＰＤＩ）、ジシクロヘキシルメタンジイソシアネート（Ｈ１２ＭＤＩ）などの脂肪族系イソシアネートなどがある。また、これらのモノマー系イソシアネートの重合体あるいは誘導体も使用可能である。例えば、３量体のヌレート型、１，１，１−トリメチロールプロパンなどと反応させたアダクト型、ビウレットと反応させたビウレット型などがある。
【００４５】
イソシアネート系化合物は、前述したイソシアネート系化合物あるいはその重合体、誘導体から任意に選択してよく、１種類あるいは２種類以上組み合わせて用いることができる。
【００４６】
アンカーコート層１２は、前記アクリルポリオールと前記イソシアネート系化合物との複合物と溶媒とからなる溶液を樹脂基材１１上に塗工し、反応硬化させることにより形成される。
【００４７】
アンカーコート層１２としては、アンカーコート剤中におけるアクリルポリオールのヒドロキシル基（ＯＨ基）に対するイソシアネート化合物のイソシアネート基（ＮＣＯ基）の当量比（ＮＣＯ／ＯＨ）は、０．１５〜０．７５の範囲であることが望ましい。
【００４８】
その理由は、０.１５より小さい場合、十分な密着性が得られない。一方、０.７５より大きい場合、架橋密度が大きくなりすぎて長期の耐久性の低下が懸念される。
【００４９】
また、溶媒としては、アクリルポリオール及びイソシアネート系化合物を溶解する溶媒であればよく、例えば、酢酸メチル、酢酸エチル、酢酸ブチル、シクロヘキサノン、アセトン、メチルエチルケトン、ジオキソラン、テトラヒドロフランなどが挙げられ、これらの溶媒を１種類あるいは２種類以上組み合わせて用いることができる。
【００５０】
アンカーコート層１２中に含有される金属化合物とは、アンカーコート層中のＣＯＯＨ基とイオン架橋体を形成するためのイオン供給源と成り得るものであれば特に限定されないが、Ａｌ、Ｚｎ、Ｓｎから選ばれるいずれかの金属化合物であって、酸化物、水酸化物などが望ましく、酸化アルミ（Ａｌ２Ｏ３）、酸化亜鉛（ＺｎＯ）、酸化錫（ＳｎＯ、ＳｎＯ２）、Ａｌ（ＯＨ）３、Ｚｎ（ＯＨ）２、Ｓｎ（ＯＨ）３などの水酸化物などが例示できる。
【００５１】
金属化合物の粒子径はアンカーコート層１２の膜厚よりも小さいことが望ましく、概ね３ｎｍ〜３００ｎｍの平均粒子径のものがよく、さらに、１０ｎｍ〜２００ｎｍの平均粒子径のものが透明性、バリア性の点から良好である。粒子径が３ｎｍ以下では反応性が高すぎて、コーティング剤としての安定性が低下するために適用が難しく、３００ｎｍ以上では光散乱の影響で透明性が損なわれることから同様に適用が難しい。
【００５２】
添加量はアンカーコート層１２のＣＯＯＨ基の量に応じて適宜選択されるものであるが、反応性などを考慮すると、概ねアンカーコート層１２中に０．５ｗｔ％〜２０ｗｔ％が望ましく、さらには１〜１５ｗｔ％（以下、ｗｔ％は重量％を意味する）が最適である。０．５ｗｔ％以下ではイオン架橋による効果が期待できず、２０ｗｔ％以上ではアンカーコート層１２としての密着強度の低下が懸念されることから適用が難しい。
【００５３】
アンカーコート層１２の形成方法としては、通常のコーティング方法が用いられる。例えば、ディッピング法、ロールコート、グラビアコート、リバースコート、エアナイフコート、コンマコート、ダイコート、スクリーン印刷法、スプレーコート、グラビアオフセット法等の周知の方法を用いることができる。乾燥方法は、熱風乾燥、熱ロール乾燥、高周波照射、赤外線照射、ＵＶ(紫外線)照射など熱をかける方法の１種類あるいは２種類以上の組み合わせ方法を用いることができる。
【００５４】
アンカーコート層１２の膜厚は、０．１μｍ以上０．５μｍ以下が望ましく、好ましくは０．１μｍ以上０．３μｍ以下である。これよりも厚みが薄いと、樹脂基材１１と蒸着層１３との密着性が不十分となり、０．５μｍよりも厚いと内部応力の影響が大きくなり、蒸着層１３がきれいに積層されず、バリア性の発現が不十分となる問題がある。
【００５５】
さらに、蒸着層１３について詳しく説明する。  
蒸着層１３は、アンカーコート層１２上に設けられ、フィルム全体にガスバリア性を付与するために設けられる。
【００５６】
蒸着層１３としては、特に限定されない。従来のガスバリア材等において蒸着膜を構成する無機材料のなかから適宜選択でき、例えば、Ｓｉ、Ａｌ、Ｚｎ、Ｓｎ、Ｆｅ、Ｍｎ等の金属、これらの金属の１種以上を含む無機化合物などが挙げられる。該無機化合物としては、金属酸化物、窒化物、炭化物、フッ化物等が挙げられる。これらの中でも、金属及び金属酸化物から選ばれる少なくとも１種が好ましい。
【００５７】
蒸着層１３は、以上のような金属元素を含む蒸着材料を蒸着させることにより形成できる。蒸着材料としては、例えば、Ｓｉ、Ａｌ、Ｚｎ、Ｓｎ、Ｆｅ、Ｍｎ等の金属、該金属の酸化物、窒化物、炭化物、フッ化物等が挙げられる。
【００５８】
蒸着方法としては、真空蒸着法、スパッタリング法等の物理気相成長（ＰＶＤ）法、プラズマ気相成長法等の化学気相成長（ＰＶＤ）法などの公知の方法を適宜用いることができる。これらの蒸着方法の中でも、高速成膜が可能であって生産性に優れている点を考えると、真空蒸着法が好ましい。
【００５９】
また、蒸着層１３の透明性を上げるためには、蒸着材料を蒸着させる際に、蒸発した粒子と雰囲気中に導入した酸素ガスなどと反応させて蒸着させる反応蒸着をさせてもよい。酸素ガスやアルゴンガスとの反応蒸着を行うことにより、蒸着材料中の金属成分が酸化され、蒸着層１３の透明性を向上させることができる。ガスを導入する際は、成膜室の圧力が２×１０−１Ｐａ以下にすることが望ましい。成膜室の圧力が２×１０−１Ｐａよりも大きくなってしまうと、蒸着層１３がきれいに積層されず、水蒸気バリア性が低下してしまうおそれがある。
【００６０】
蒸着層１３は、透明性や、酸素ガスや水蒸気に対するバリア性に特に優れていることから、金属珪素と二酸化珪素とを含有する蒸着材料を真空蒸着させたものであることが好ましい。
【００６１】
蒸着材料中、金属珪素と二酸化珪素素の含有量の比率は特に限定されないが、珪素と酸素との元素比Ｏ／Ｓｉが１．０以上１．８以下になる比率で含有することが好ましく、Ｏ／Ｓｉが１．２以上１．７以下になる比率で含有することがより好ましい。Ｏ／Ｓｉが１．０以上であると、透明性が良好となり、Ｏ／Ｓｉが１．８以下であると、バリア性が良好となる。
【００６２】
金属珪素と二酸化珪素とを含有する蒸着材料には、さらに、Ａｌ、Ｚｎ、Ｓｎ、Ｆｅ、Ｍｎからなる群から選ばれる金属（以下、特定金属と呼ぶ）又はその酸化物を含有させることが好ましい。これにより、金属珪素と二酸化珪素との混合物を蒸着材料として用いた場合よりも、膜密度が高い蒸着層を形成でき、高いガスバリア性が発現するとともに、ヒドロキシル基とカルボキシル基を含有するアクリルポリオールと分子内にイソシアネート基を少なくとも２個以上有するイソシアネート系化合物との複合物によって形成されたアンカーコート層１２との相乗効果により、フィルム全体のガスバリア性をより高めることが可能となる。
【００６３】
なお、蒸着材料に含まれる特定金属又はその酸化物は１種でも２種以上であってもよい。
【００６４】
蒸着材料中、特定金属又はその酸化物の含有量は、金属珪素と二酸化珪素の合計１００質量％に対して１質量％以上５０質量％以下が好ましく、１質量％以上４０質量％以下がより好ましく、５質量％以上３０質量％以下がさらに好ましい。１質量％以上であれば、膜密度の向上効果が充分に得られる。５０質量％を超えると、相対的に金属珪素及び二酸化珪素の含有量が少なくなるため、蒸着層の透明性、耐湿熱環境下におけるバリア性等が低下するおそれがある。
【００６５】
該蒸着材料において、前記特定金属又はその酸化物以外の残部は、金属珪素及び二酸化珪素からなることが好ましい。つまり、蒸着材料は、特定金属又はその酸化物と、金属珪素と、二酸化珪素との合計が１００質量％であることが好ましい。
【００６６】
以上のように金属珪素と二酸化珪素とを含有する蒸着材料を真空蒸着させると、珪素酸化物（ＳｉＯｘ）を含有する無機材料からなる蒸着層が形成される。また、金属珪素と、二酸化珪素と、特定金属又はその酸化物とを含有する蒸着材料を真空蒸着すると、珪素酸化物と、特定金属又はその酸化物を含有する無機材料からなる蒸着層が形成される。
【００６７】
アンカーコート層１２に形成される蒸着層１３における珪素酸化物の含有量は、蒸着層１３を構成する全元素中のＳｉ元素の存在比として、１５ａｔｍ％以上が好ましく、２５ａｔｍ％以上がより好ましい。２５ａｔｍ％以上であれば、透明性、バリア性等に優れたものとなる。
【００６８】
蒸着層１３において、特定金属又はその酸化物の含有量は、蒸着層１３を構成する全元素中の特定金属元素の存在比として、１ａｔｍ％以上２０ａｔｍ％以下が好ましく、３ａｔｍ％以上１５ａｔｍ％以下がより好ましく、３ａｔｍ％以上１０ａｔｍ％以下がさらに好ましい。１ａｔｍ％以上であれば、高いガスバリア性が発現する。２０ａｔｍ％を超えると、相対的に珪素酸化物の含有量が少なくなるため、蒸着層１３の透明性、耐湿熱環境下におけるバリア性等が低下するおそれがある。
【００６９】
特定金属元素の存在比が１ａｔｍ％以上２０ａｔｍ％以下の蒸着層１３は、例えば、金属珪素と二酸化珪素の合計１００質量％に対して特定金属又はその酸化物を１質量％以上５０質量％以下の割合で配合した蒸着材料を用いることで形成できる。
【００７０】
蒸着層１３を構成する元素の種類と存在比は、Ｘ線光電子分光分析装置（ＥＳＣＡ）により測定できる。
【００７１】
金属珪素と酸化珪素は、蒸着膜中の元素比Ｏ／Ｓｉが１．２以上２．０以下になることが望ましい。元素比Ｏ／Ｓｉが１．２より小さいと、蒸着膜に含まれる酸化物成分が少ないため、フィルムの透明性が低下する。元素比Ｏ／Ｓｉが２．０を超えることは理論上起こらない。アルミニウム、亜鉛、スズ、鉄から選ばれるいずれかの金属あるいは金属酸化物は、蒸着膜中にいずれかの金属元素が２ａｔｍ％以上５０ａｔｍ％以下含有されていることが望ましい。２ａｔｍ％より小さいと、含有率が低すぎるため、添加による水蒸気バリア性向上効果が得られず、５０ａｔｍ％を超えると、蒸着したフィルムに含まれる金属成分の量が多くなるため、フィルムの耐水性が低下する。
【００７２】
蒸着層１３の膜厚は、０．００５μｍ以上０．３μｍ以下が好ましく、さらに好ましくは０．０３μｍ以上０．０５μｍ以下である。０．００５μｍよりも小さいと十分なバリア性が発現せず、また０．３μｍを超えたときに脆く、クラックが発生しやすくなり、バリア性が発現しない問題が生じる。
【００７３】
次に、図２は本発明に係るガスバリア積層フィルムの他の実施の形態を示す断面図である。
【００７４】
このガスバリア積層フィルム２０は、図１のガスバリア積層フィルム１０の蒸着層１３上面に、ヒドロキシル基を有する水溶性高分子、あるいはカルボキシル基を有する水溶性高分子、あるいはヒドロキシル基とカルボキシル基を含有するアクリルポリオールの何れか一つを含有するコーティング液からなる薄膜の乾燥被膜であるオーバーコート層２１を施した構成である。
【００７５】
オーバーコート層２１は、硬く脆い蒸着層１３を保護し、擦れや屈曲によるクラックの発生を防止する他、酸素の侵入を抑制するために設けられ、ヒドロキシル基を有する水溶性高分子、あるいはカルボキシル基を有する水溶性高分子、あるいはヒドロキシル基とカルボキシル基を含有するアクリルポリオールのいずれかひとつを含有した成分からなる。ヒドロキシル基を有する水溶性高分子、あるいはカルボキシル基を有する水溶性高分子、あるいはヒドロキシル基とカルボキシル基を含有するアクリルポリオールのいずれかひとつを含有するコーティング液を蒸着層１３の上に塗工し、乾燥させることにより形成される。
【００７６】
オーバーコート層２１の形成方法としては、アンカーコート層１２と同様に通常のコーティング方法を用いることができる。例えばディッピング法、ロールコート、グラビアコート、リバースコート、エアナイフコート、コンマコート、ダイコート、スクリーン印刷法、スプレーコート、グラビアオフセット法等の周知の方法を用いることができる。乾燥方法は、熱風乾燥、熱ロール乾燥、高周波照射、赤外線照射、ＵＶ照射など熱をかける方法を１種類あるいは２種類以上を組み合わせて用いることができる。
【００７７】
オーバーコート層２１を形成する水溶性高分子としては、ポリビニルアルコール樹脂（ＰＶＡ）、ポリアクリル酸樹脂（ＰＡＡ）、エチレン−ビニルアルコール共重合樹脂（ＥＶヒドロキシル）、ポリビニルピロリドン樹脂（ＰＶＰ）、あるいは、ヒドロキシル基とカルボキシル基を有するアクリルポリオールなどを用いることができ、これらを単独あるいは複数組み合わせて用いてもよい。
【００７８】
また、オーバーコート層２１は、蒸着層１３との密着性を上げるために、アルコキシシランを添加してもよい。アルコキシシランとしては、テトラエトキシシラン、テトラメトキシシラン、テトラプロポキシシラン、メチルトリエトキシシラン、メチルトリメトキシシランなどを用いることができる。また、アルコキシシランの加水分解生成物としては、メタノールなどのアルコールにアルコキシシランを溶解し、その溶液に塩酸などの酸の水溶液を添加し、加水分解反応させることにより調製したものが挙げられる。
【００７９】
また、オーバーコート層２１は、蒸着層１３との密着性を上げるために、シランカップリング剤を添加してもよい。シランカップリング剤としては、３−グリシドキシプロピルトリメトキシシランなどのエポキシ基を有するもの、３−アミノプロピルトリメトキシシランなどのアミノ基を有するもの、３−メルカプトプロピルトリメトキシシランなどのメルカプト基を有するもの、３−イソシアネートプロピルトリエトキシシランなどのイソシアネート基を有するものなどが挙げられ、これらのシランカップリング剤を１種類あるいは２種類以上を組み合わせて用いることができる。
【００８０】
さらに、蒸着層１３との密着性を上げるために、分子内にイソシアネート基を少なくとも２個以上有するイソシアネート系化合物を添加してもよい。
【００８１】
図３は本発明に係るガスバリア積層フィルムのさらに他の実施の形態を示す断面図である。
【００８２】
このガスバリア積層フィルム３０は、図２のガスバリア積層フィルム２０の両面に、それぞれ接着剤層３１を介してラミネート樹脂層３２を施すことで、より実用性の高い積層フィルムを提供することにある。
【００８３】
ラミネート樹脂層３２は、ヒートシール性のあるシーラントフィルムを積層することで、袋状包装体などを形成する際の接着部に利用される。例えば、ポリエチレン、ポリプロピレン、エチレン−酢酸ビニル共重合体、エチレン−メタクリル酸共重合体、エチレン−メタクリル酸エステル共重合体、エチレン−アクリル酸共重合体、エチレン−アクリル酸エステル共重合体及びそれらの金属架橋物等の樹脂が用いられる。厚さは目的に応じて決められるが、一般的には１５μｍ以上２００μｍ以下の範囲である。なお、接着剤層３１を介してラミネート樹脂層３２は、図２のガスバリア積層フィルム２０の片面にのみ設けてもよい。
【００８４】
また、ポリエチレンテレフタレートフィルムやポリエチレンナフタレートフィルムを本発明のガスバリア積層フィルムの片面または両面に積層することで、液晶表示素子、太陽電池、電磁波シールド、タッチパネルで使用する透明伝導シートなどの封止材として用いることもできる。
【実施例】
【００８５】
以下、本発明に係るガスバリア積層フィルムに関する実施例及び比較例を用いて詳細に説明するが、本発明はこの実施の形態例に限定されるものではない。
【００８６】
なお、オーバーコート層２１を形成するための塗布液及びアンカーコート剤における有機珪素化合物またはその加水分解物の含有量を示す「固形分」は、加水分解した有機珪素化合物が重合し、成膜される塗膜重量に換算した量である。
【００８７】
〈実施例１〉
実施例１においては、図２に示す構成の積層フィルムを以下の手順で作製した。
【００８８】
アンカーコート層１２を構成するアンカーコート剤として、水酸基価が１５０ｍｇＫＯＨ／ｇ、酸価が２６ｍｇＫＯＨ／ｇになるように、ヒドロキシエチルメタクリレート（ＨＥＭＡ）、メチルメタクリレート（ＭＭＡ）とメタクリル酸（ＭＡＡ）を共重合させてアクリルポリオール（重量平均分子量約１万）を得た。
【００８９】
アンカーコート剤としては、以上のようにして得られたアクリルポリオールを主剤とし、硬化剤としてヘキサメチレンジイソシアネート（ＨＤＩ）のヌレート型のものを、主剤の水酸基量に対して０．５当量となるように配合した固形分５質量％のメチルエチルケトン（ＭＥＫ）溶液を調製し、この溶液にさらに固形分５質量％の平均分子量３０ｎｍの酸化亜鉛微粒子のメチルエチルケトン（ＭＥＫ）分散溶液を９０：１０％の比率で混合させた。
【００９０】
片面がコロナ処理された厚さ１２μｍの樹脂基材１１となる二軸延伸ＰＥＴフィルム（東レフィルム加工、Ｐ６０）のコロナ処理面に、上記アンカーコート剤を、グラビアコート機を用いて、乾燥後の厚みが０．１５μｍとなるように塗工した。塗工後、５０℃の恒温室に４８時間保管しエージング処理を行ってアンカーコート層１２を形成した。
【００９１】
このアンカーコート層１２の上面側に、真空蒸着機を使用して、元素比Ｏ／Ｓｉが１．５になるように金属珪素粉末及び二酸化珪素粉末を混合した蒸着材料（Ａ）を蒸着し、厚さ５０ｎｍの蒸着層（ＳｉＯｘ蒸着膜）１３を形成した。
【００９２】
さらに、オーバーコート層２１を形成する塗布液としては、下記の手順で調製したものを用い、バーコートにて蒸着層１３の上に塗布し、１２０℃−２分間の加熱乾燥を行って膜厚０．５μｍのオーバーコート層２１を形成し、目的とする積層フィルムを作製した。
【００９３】
オーバーコート塗布液：テトラエトキシシラン（ＴＥＯＳ）の加水分解溶液（０．０１Ｎの塩酸を用いて水としてテトラエトキシシランの５倍モル当量加えたもの）と、ポリビニルアルコールの水溶液とを、ＴＥＯＳのＳｉＯ２換算量とＰＶＡとの質量比が５０：５０となるように混合して固形分５質量％の溶液を調製した。
【００９４】
以上のようにして作製された積層フィルムは、ガスバリア性の評価のため、製造直後（初期）と、８５℃８５％ＲＨ(ＲＨは相対湿度を意味する)で５００時間の保存試験後の水蒸気透過度（ＷＶＴＲ）を以下の手順によって測定した。
【００９５】
その結果、初期の水蒸気透過度（ＷＶＴＲ）は０．３〔ｇ／ｍ２・ｄａｙ〕であり、保存試験後の水蒸気透過度（ＷＶＴＲ）は０．５〔ｇ／ｍ２・ｄａｙ〕を測定した。
【００９６】
［水蒸気透過度の測定］
モダンコントロール社製の水蒸気透過度計（ＭＯＣＯＮ  ＰＥＲＭＡＴＲＡＮ−Ｗ  ３／３１）により、４０℃−９０％ＲＨ雰囲気下での水蒸気透過度（ＷＶＴＲ）〔ｇ／ｍ２・ｄａｙ〕を測定した。
【００９７】
〈実施例２〉
実施例１と同様にアンカーコート層１２、蒸着層１３、オーバーコート層２１を積層して、目的とする積層フィルムを作製した。
【００９８】
但し、アンカーコート層１２には酸化亜鉛微粒子に変えて酸化錫微粒子（平均粒子径２０ｎｍ）を用い、蒸着層には元素比Ｏ／Ｓｉが１．５になるように金属珪素粉末及び二酸化珪素粉末を混合した材料にさらに金属錫粉末を２０質量％混合した蒸着材料（Ｂ）を用い、厚さ５０ｎｍの蒸着層（ＳｉＯｘ−Ｓｎ複合蒸着膜）１３を形成した。
【００９９】
このように作製された積層フィルムについて、製造直後（初期）と、８５℃８５％ＲＨで５００時間の保存試験後の水蒸気透過度（ＷＶＴＲ）を前記の手順で測定した。
【０１００】
その結果、初期の水蒸気透過度（ＷＶＴＲ）は０．１〔ｇ／ｍ２・ｄａｙ〕であり、保存試験後の水蒸気透過度（ＷＶＴＲ）は０．２〔ｇ／ｍ２・ｄａｙ〕を測定した。
【０１０１】
蒸着膜中の元素比を日本電子製はＸ線光電子分光分析装置（型式ＪＰＳ−９０ＭＸＶ）にて測定を行ったところ、Ｓｉ、Ｓｎ、Ｏの元素が検出され、各々３１．０ａｔｍ％、５．５ａｔｍ％、６３．１ａｔｍ％を測定した。
【０１０２】
〈比較例１〉
アンカーコート層１２のアクリルポリオールとして下記の手順で調製したものを用いた以外は実施例１と同じ手順で積層フィルムを作製した。
【０１０３】
アクリルポリオール：水酸（ＯＨ）基価が１６９ｍｇＫＯＨ／ｇになるように、モノマーとして、ヒドロキシエチルメタクリレート（ＨＥＭＡ）とメチルメタクリレート（ＭＭＡ）を共重合させてアクリルポリオール（重量平均分子量約１万）を得た。
【０１０４】
そして、以上のようにして得られた積層フィルムについて、製造直後（初期）と、８５℃８５％ＲＨで５００時間の保存試験後の水蒸気透過度（ＷＶＴＲ）を前記の手順で測定した。
【０１０５】
その結果、初期の水蒸気透過度（ＷＶＴＲ）は０．５〔ｇ／ｍ２・ｄａｙ〕であり、保存試験後の水蒸気透過度（ＷＶＴＲ）は３．２〔ｇ／ｍ２・ｄａｙ〕を測定した。
【０１０６】
そこで、以上のようにして得られた実施例１、２、比較例１の積層フィルムについて、層構成（使用材料）と評価結果を表わすと、表１に示すような結果が得られた。
【表１】
2014188884.tif 000003
【０１０７】
但し、表１中の略号はそれぞれ以下のものを表わす。  
ＡＣ層：アンカーコート層１２、ＯＣ層：オーバーコート層２１、ＨＥＭＡ：ヒドロキシエチルメタクリレート、ＭＭＡ：メチルメタクリレート、ＭＡＡメタクリル酸（ＭＡＡ）、加水分解ＴＥＯＳ／ＰＶＡ：テトラエトキシシランの加水分解物とポリビニルアルコールからなるオーバーコート組成物である。
【０１０８】
上記表１から明らかなように、実施例１,２では、アンカーコート層１２を構成するアンカーコート剤として、水酸基価が１５０ｍｇＫＯＨ／ｇ、酸価がそれぞれ２６ＫＯＨ／ｇ、２０ＫＯＨ／ｇになるようなヒドロキシル基とカルボキシル基を重合させたアクリルポリオールとしたのに対して、比較例1では、水酸基価が１６９ｍｇＫＯＨ／ｇになるように、ヒドロキシル基とカルボキシル基を共重合させたアクリルポリオールを用い、かつ、アンカーコート層１２中に実施例１,２及び比較例1とも金属化合物を含有させた例である。
【０１０９】
その結果、積層フィルムにおける製造初期の段階では、比較例1が実施例１,２よりも水蒸気透過度（ＷＶＴＲ）の値が大きくなってガスバリア性が多少低くなるが、例えば８５℃８５％ＲＨの条件のもとに５００時間の間保存試験を行う結果を見ると、酸価を考慮しないアクリルポリオールの比較例1が実施例１,２に比べてガスバリア性が著しく低下してしまう。
【０１１０】
よって、長時間の過酷な耐久性試験から明らかなように、水酸基価が１５０ｍｇＫＯＨ／ｇ、酸価がそれぞれ２６ＫＯＨ／ｇ、２０ＫＯＨ／ｇになるようなヒドロキシル基とカルボキシル基を重合させたアクリルポリオールを用いたアンカーコート層１２を施した積層フィルムが過酷な環境下でも長期間優れたガスバリア性を発揮させることができる。
【０１１１】
従って、以上のような実施の形態及び実施例によれば、樹脂基材１１上に形成されるアンカーコート層１２として、ヒドロキシル基とカルボキシル基を含有するアクリルポリオールとイソシアネート系化合物との複合物によって形成され、アンカーコート層１２中には、Ａｌ、Ｚｎ、Ｓｎから選ばれるいずれかの金属化合物が含有されることで、樹脂基材１１と蒸着層１３の密着性を高めることができ、ひいてはより高いバリア性を発現することができる。
【０１１２】
また、蒸着層１３として、金属珪素と二酸化珪素素とを含有する蒸着材料を用いることにより、透明性及びバリア性を高めることができる。さらに、金属珪素と二酸化珪素とを含有する蒸着材料に、Ａｌ、Ｚｎ、Ｓｎ、Ｆｅ、Ｍｎからなる群から選ばれる金属又はその酸化物をさらに含有し、かつ、蒸着層１３中に選択した金属を１ａｔｍ％以上２０ａｔｍ％以下の割合で含有することで、蒸着層１３の透明性、耐湿熱環境下におけるガスバリア性等を高めることができる。
【０１１３】
さらに、オーバーコート層２１としては、ヒドロキシル基を有する水溶性高分子、あるいはカルボキシル基を有する水溶性高分子、あるいはヒドロキシル基とカルボキシル基を含有するアクリルポリオールのいずれかひとつを含有するコーティング液を用いることにより、硬く脆い蒸着層１３を確実に保護でき、擦れや屈曲によるクラックの発生を防止し、酸素の侵入を抑制してガスバリア性に優れた積層フィルムを実現できる。
【０１１４】
なお、前記実施の形態及び実施例は、一例として提示したものであり、発明の範囲を限定することは意図していない。前記各実施の形態及び各実施例は、その他の様々な形態で実施されることが可能であり、発明の要旨を逸脱しない範囲で、種々の省略、置き換え、変更を行うことができる。これら実施の形態、実施例やその変形は、発明の範囲や要旨に含まれるとともに、特許請求の範囲に記載された発明とその均等の範囲に含まれる。
【産業上の利用可能性】
【０１１５】
本発明に係る透明ガスバリア積層フィルムは、食品、日用品、医薬品などの包装分野、及び電子機器関連部材などの分野において、高いガスバリア性が必要とされる場合に特に好適に利用が期待される。
【符号の説明】
【０１１６】
１０…ガスバリア積層フィルム、１１…樹脂基材、１２…アンカーコート層、１３…蒸着層、２０…ガスバリア積層フィルム、２１…オーバーコート層、３０…ガスバリア積層フィルム、３１…接着剤層、３２…ラミネート樹脂層。
【図１】
2014188884.tif 000004
【図２】
2014188884.tif 000005
【図３】
2014188884.tif 000006